(57)【要約】  【課題】  土壌に含まれている重金属、特にクロム（Ｃｒ）を効率よく捕捉できる安価なキレート剤を提供すること。  【解決手段】  アミノ基などの窒素型リガンドを有する第１高分子と、酸素型リガンドを有し、かつ、ゲル化可能な第２高分子と、を備えており、不溶性担体に固定化された重金属捕捉用キレート剤を提供する。前記第１高分子は、例えばポリエチレンイミンを採用する。前記重金属捕捉用キレート剤は、乾燥処理してカラムに充填してもよい。  【選択図】  図１
2007044606.tif 000002
【特許請求の範囲】
【請求項１】
窒素型リガンドを有する第１高分子と、酸素型リガンドを有し、かつ、ゲル化可能な第２高分子と、を備え、不溶性担体に固定化された重金属捕捉用キレート剤。
【請求項２】
前記第１高分子はポリエチレンイミンであることを特徴とする請求項１記載の重金属捕捉用キレート剤。
【請求項３】
前記第２高分子はアルギン酸ナトリウムであることを特徴とする請求項１記載の重金属捕捉用キレート剤。
【請求項４】
乾燥処理されたことを特徴とする請求項１記載の重金属捕捉用キレート剤。
【発明の詳細な説明】
【技術分野】
【０００１】
本発明は、重金属捕捉用のキレート剤に関する。より詳しくは、底泥や土壌中の重金属除去処理に適するキレート剤に関する。
【背景技術】
【０００２】
河川、湖沼、内湾などの水域における底泥の浚渫工事は、水質浄化や水深確保などの目的で行われることが多い。当該工事の過程で発生する浚渫土は、従来、凝集剤処理を行って脱水した後、遊休地や埋め立て地に廃棄されることが多かったが、近年では、浚渫土の廃棄用地の確保が困難となっていることや地下水汚染の問題が顕在化しているため、浚渫土を資源として再利用することが検討されている。
【０００３】
浚渫土などの底泥には、水銀（Ｈｇ）、砒素（Ａｓ）、カドミニューム（Ｃｄ）、クロム（Ｃｒ）などの有害重金属が底泥中の鉱物や腐植物質と結合等して底泥粒子に捕捉された状態で含まれている。従って、浚渫土などの底泥を資源として再利用するためには、これらの有害物質を底泥粒子から溶離させて、確実に回収することが必要である。
【０００４】
浚渫土などの土壌中に含まれる有害重金属を除去する技術として、キレート剤を用いた洗浄方法が提案されている（非特許文献１、特許文献１〜５）。キレート剤は、溶出した重金属と錯体を形成して吸着する。このキレート剤を用いた重金属処理方法は、中性付近での抽出が可能で土壌損傷が少ないという利点があるが、既存の合成キレート剤が高価であり、生分解性も低いので、大量の汚染土壌を処理する場合への適用は難しい。
【非特許文献１】Wasay S.A.et al,Remediation of Soils Polluted by Heavy Metals Using Salts of Organic Acids and Chelating Agents.Environ.Technol.,19,369-380(1998).
【特許文献１】特開２００４−０６６１２９号公報。
【特許文献２】特開２００２−１７３６６５号公報。
【特許文献３】特開２００４−３５１２８８号公報。
【特許文献４】特開２００４−３１４００７号公報。
【特許文献５】特開２００４−０８９８０９号公報。
【発明の開示】
【発明が解決しようとする課題】
【０００５】
近年、浚渫された底泥などの土壌を再利用（資源化）するために、当該対象土壌を酸化焼成処理することによってセラミックスやゼオライトを製造する方法が注目されている。
【０００６】
この方法では、土壌中のセラミックスやゼオライトの有効成分となるケイ素やアルミニウムなどの溶出を極力抑制しながら有害重金属を溶出させることができることが重要である。特に、クロム（Cr）を大量に含有する土壌に酸化焼成処理を施して資源化する場合は、この酸化焼成の過程で三価クロム（Cr(III)）からより毒性の強い六価クロム（Cr(VI)）へ変化するという問題が起こる。加えて、このような三価クロム（Cr(III)）から六価クロム（Cr(VI)）への変化は、地上に置かれた浚渫土の酸化還元電位が上昇するときにも発生する問題である。従って、三価、六価を問わずクロム（Cr）の除去は、浚渫土の資源化における重要な技術的課題となっている。さらに、浚渫土の重金属除去に用いるキレート剤は、処理対象の浚渫土の量に照らし、大量使用が見込まれため、安価であることが望まれている。
【０００７】
そこで、本発明は、底泥や土壌に含まれている重金属、特にクロム（Cr）を効率よく捕捉できる安価なキレート剤を提供することを主な目的とする。
【課題を解決するための手段】
【０００８】
本発明では、まず、窒素型リガンドを有する第１高分子と、酸素型リガンドを有し、かつ、ゲル化可能な第２高分子と、を備え、不溶性担体に固定化された重金属捕捉用キレート剤を提供する。なお、本発明において「窒素型リガンド」とは、重金属とキレート錯体（chelate complex）を形成し得る窒素原子含有基（例えば、アミノ基、イミンなど）を広く意味し、「酸素型リガンド」とは、重金属とキレート錯体（chelate complex）を形成し得る酸素原子含有基（例えば、イミノジアセテート、カルボキシル基など）を広く意味する。
【０００９】
本発明に係る重金属捕捉用キレート剤は、窒素型リガンド（第１高分子由来）と酸素型リガンド（第２高分子由来）の両方を有するハイブリッド型キレート剤であることが第一の特徴であって、この構成によって特にクロム（Cr）の捕捉に有効である。
【００１０】
より詳しくは、ｐＨ領域に応じた各リガンドの帯電状態に基づいて、三価クロム（Cr(III)）や六価クロム（Cr(VI)）の捕捉を行う。例えば、ｐＨ＞３の領域では、窒素型リガンドのキレート作用により、また負に帯電した酸素型リガンド（例えば、−Ｏ−）はキレート作用と共に陽イオンである三価クロム（Cr(III）をイオン結合によって捕捉し、ｐＨ＜２の領域では、窒素型リガンドがプロトン化（正帯電）することによって、陰イオンであるCr２O７２-（即ち、六価クロムの陰イオン状態）をイオン結合によって有効に捕捉する。従って、本発明に係る重金属捕捉用キレート剤は、処理対象の重金属含有土壌のｐＨおよび酸化還元電位の変化に応じて、三価クロム（Cr(III)）や六価クロム（Cr(VI)）を有効に捕捉することができる。
【００１１】
また、本発明に係る重金属捕捉用キレート剤は、不溶性担体に固定化されているため、該キレート剤に捕捉された重金属を水溶液中から回収することが容易である。さらには、重金属捕捉用キレート剤を乾燥処理することによって、カラム容器（充填塔）への充填量を増加させ、重金属捕捉効率を高めることができる。
【００１２】
ここで、前記第１高分子は、窒素型リガンドを備える高分子であればよいが、例えば、ポリエチレンイミン（ＰＥＩ）やキトサンを採用でき、前記第２高分子は、酸素型リガンドを備える化合物であればよいが、例えば、アルギン酸ナトリウム、カラギーナン、ジュランガムなどを採用することができる。不溶性担体は、採用された第１高分子や第２高分子と結合等することによって、キレート剤の固定化に適した物質であれば特に限定されないが、一例を挙げると、塩化カルシウムをゲル化剤として調整したアルギン酸カルシウムなどを採用できる。
【発明の効果】
【００１３】
本発明に係る重金属捕捉用キレート剤は、底泥や土壌中の重金属の捕捉に有効であり、特にクロム（Cr）については、処理水のｐＨ領域に応じて三価クロム（Cr(III)）とCr２O７２-（即ち、六価クロム）をそれぞれ捕捉することができる。また、本キレート剤は、不溶性担体に固定化されているので、重金属を捕捉させた後に水溶液中から容易に回収することができる。さらに、本キレート剤は安価であるので、浚渫土の重金属処理などの大量土壌処理に適している。
【発明を実施するための最良の形態】
【００１４】
以下、本発明に係る重金属捕捉用キレート剤の好適な実施形態について説明する。
【００１５】
本発明に係る重金属捕捉用キレート剤（以下、単に「キレート剤」）は、二種類の高分子（第１高分子と、第２高分子）から構成され、かつ不溶性担体に固定化された構成を備えている。不溶性担体に固定する理由は、水溶液中からのキレート剤の回収を容易化するためである。
【００１６】
第１高分子は、重金属とキレート錯体（chelate complex）を形成し得る「窒素型リガンド」を備えており、一方の第２高分子は、同様に、重金属とキレート錯体（chelate complex）を形成し得る「酸素型リガンド」を備え、かつゲル化可能なものである。
【００１７】
第１高分子の「窒素型リガンド」は、重金属とキレート錯体（chelate complex）を形成し得るアミノ基、イミン基のような窒素原子含有基であり、第２高分子の「酸素型リガンド」は、重金属とキレート錯体（chelate complex）を形成し得るイミノジアセテート、カルボキシル基のような酸素原子含有基である。
【００１８】
第１高分子は、例えば、次の化学式１で示すポリエチレンイミンやキトサン、などを採用することができる。第２高分子は、例えば、アルギン酸ナトリウム、カラギーナン、ジュランガムなどを採用することができる。
【００１９】
【化１】
2007044606.tif 000003
【００２０】
不溶性担体は、第１高分子、あるいは第２高分子に結合等してキレート剤を固定化、とりわけこれら高分子の官能基が自由に反応活性を発揮できる包括固定化が可能な物質が望ましい。例えば、アルギン酸カルシウムゲルなどを利用できる。このアルギン酸カルシウムゲルは、ポリエチレンイミン（第１高分子）のイミン基やアルギン酸のカルボキシル基が重金属と反応する場を提供すると共に、アルギン酸のゲル化特性による包括固定作用によって、キレート剤の固定化担体としても機能する。本発明に係るキレート剤は、不溶性担体に固定化されているため、該キレート剤に捕捉された重金属を水溶液中から回収することが容易である。
【００２１】
固定化担体としてアルギン酸カルシウム（CA）ゲルを採用し、第１高分子にポリエチレンイミン（PEI）を採用した場合は、アルギン酸カルシウムゲルに対するポリエチレンイミンの固定化率を高めるために、２万ダルトン以上、より好ましくは７万ダルトン以上の分子量のポリエチレンイミンを用いることが望ましい。
【００２２】
ここで、上記構成のキレート剤は、好適には、該キレート剤を固定したビーズ（例えば、アルギン酸カルシウムビーズ）群をカラム容器（又はカラム塔）に詰めた状態で使用する。より具体的には、重金属を含む底泥や土壌について、該重金属を水溶液に溶出させる前処理（例えば、酸処理）を行なった後、この処理水溶液を前記カラム容器に流し入れることによって、キレート剤で重金属を捕捉するという方法が採用される。
【００２３】
また、本発明では、キレート剤を乾燥処理することによって、該キレート剤中の水分容積を減少させることにより、カラム容器に対するキレート剤充填量を増加させて、重金属捕捉の能力又は効率を高めるように工夫することができる。
【００２４】
ここで、本発明に係るキレート剤は、クロム、カドミウム、銅、ニッケル、鉛、亜鉛などの有害重金属の捕捉に有効であるが、処理対象の重金属含有水溶液の ｐＨ 領域に応じた各リガンドの帯電状態に基づいて、三価クロム（Cr(III)）や六価クロム（Cr(VI)）の捕捉を行うことができるという特徴を有している。
【００２５】
例えば、ｐＨ２を超える領域では、窒素型リガンドのキレート作用と、負に帯電した酸素型リガンド（例えば、−Ｏ−）がキレート作用と共に陽イオンである三価クロム（Cr(III)）をイオン結合で捕捉し、ｐＨ２以下の領域では、窒素型リガンドがプロトン化（正帯電）することによって、陰イオンである Cr２O７２-（即ち、六価クロムの陰イオン状態）を有効にイオン結合で捕捉することができる。
【実施例１】
【００２６】
本発明に係るキレート剤の三価クロム（Cr(III)）捕捉（吸着）効果検証試験を実施した。比較例として、ポリエチレンイミン（PEI）を含まないアルギン酸カルシウム（CA）ビーズを用いた。本発明で使用したキレート剤の調整方法は、次の通りである。
【００２７】
（１）アルギン酸カルシュームビーズ（CA）の調整：３％アルギン酸ナトリウムを蒸留水で調整し、これを２０％のＣａＣｌ２溶液にペリスターポンプによって滴下させ、一昼夜放置させてゲル化させた。形成されたビーズは蒸留水中で保存した。
【００２８】
（２）本発明に係るキレート剤（CA-PEI）の調整：３％アルギン酸ナトリウム水溶液に分子量70,000のポリエチレンイミンを１％の濃度になるように添加して混合溶液を作製し、これを２０％ＣａＣｌ２溶液に滴下し、一昼夜放置してゲル化させた。形成されたCA-PEIビーズは蒸留水中で保存した。
【００２９】
実験方法：８０ｍｇ／Ｌの三価クロム水溶液２０ｍＬに、上記アルギン酸カルシウムビーズとCA-PEIビーズをそれぞれ、０〜２ｇ添加し、３０時間振とう機に掛けて吸着させた。吸着剤への吸着量は、三価クロム水溶液の初期濃度と吸着終了後の濃度差より算出した。なお、三価クロムはｐＨ＞４において沈殿を生じるため、三価クロム水溶液の調整には燐酸アンモニウム緩衝液(ｐＨ４．０)を用いた。
【００３０】
本実験の結果を図１に示した。この図１の三価クロム（Cr(III)）に対する吸着等温曲線に示されているように、本発明に係るキレート剤（図１中、CA-PEI）は、カルシウム-アルギン酸ビーズ（図１中、Ｃａ-Alginate）と比較して、低濃度領域の三価クロム（Cr(III)）を効率良く捕捉（吸着）できることを検証することができた。また、窒素型リガンド、酸素型リガンド共に三価クロム（Cr(III)）の捕捉能力を有していることも明らかである。
【実施例２】
【００３１】
本発明に係るキレート剤の低ｐＨ領域（＜ｐＨ２）における六価クロム（Cr(VI)）捕捉（吸着）効果検証試験を実施した。比較例として、カルシウム-アルギン酸ビーズを用いた。なお、本実験で使用したキレート剤は、実施例１と同様である。
【００３２】
実験方法：重クロム酸カリを用いて六価クロム（Cr(VI)）濃度を１０ｍｇ／Ｌに調整した水溶液(ｐＨ＜２)に、実施例１と同様の方法で調整したアルギン酸カルシウムビーズおよびCA-PEIビーズを添加し、吸着に伴う水溶液中の六価クロム（Cr(VI)）の濃度変化を測定した。
【００３３】
本実験の結果を図２に示した。この図２の吸着経時曲線に示されているように、本発明に係るキレート剤（図２中、CA-PEI）は、六価クロム（Cr(VI)）を短時間で効率良く捕捉（吸着）できることを検証できた。一方、カルシウム-アルギン酸ビーズ（図２中、Ca-Alginate）にはこの捕捉能力の無いことが明らかになった。
【００３４】
これは、低ｐＨ領域においてポリエチレンイミンのアミノ基（窒素リガンド）はプロトン化して、陰イオンである六価クロムイオン（Cr２O７２−）をイオン結合で捕捉するが、一方のカルシウム-アルギン酸の酸素リガンドは負に帯電しているため六価クロムイオン（Cr２O７２−）を捕捉できなかったものと推定できる。
【００３５】
このような吸着機構を模式的に図３に示す。この図３に示すように、キレート剤（CA-PEI）は、低いｐＨ領域（ｐＨ＜２）ではイオン結合によって六価クロム（Cr(VI)）を吸着し、またｐＨ２以上のｐＨ領域では三価クロム（Cr(III)）をキレート結合によって吸着する。
【実施例３】
【００３６】
本発明に係るキレート剤の各種重金属に対する捕捉（吸着）効果検証試験を実施した。比較例として、カルシウム-アルギン酸ビーズを用いた。
【００３７】
実験方法：本発明に係るキレート剤およびカルシウム-アルギン酸ビーズの調整方法は前述のとおりである。重炭酸ソーダー緩衝液（ｐＨ４）を用いてクロム（Cr）、カドミウム（Cd）、銅（Cu）、鉄（Fe）、ニッケル（Ni）、鉛（Pb）、亜鉛（Zn）がほぼ１０ｍｇ／Ｌになるように試料液を調整した。８０ｍｇ／Ｌの試料液２０ｍＬに、アルギン酸カルシウムビーズおよびCA-PEIビーズをそれぞれ２ｇ添加し、３０時間振とう機に掛けて吸着させた。吸着剤への吸着量は、試料液中の各種重金属の初期濃度と吸着終了後の濃度差より算出した。
【００３８】
本実験の結果を図４に示した。この図４のグラフに示された結果から明らかなように、本発明に係るキレート剤（CA-PEI）は、クロム（Cr）、カドミウム（Cd）、銅（Cu）、鉄（Fe）、ニッケル（Ni）、鉛（Pb）、亜鉛（Zn）に対する広範な捕捉（吸着）能力を発揮することが明らかになった。
【実施例４】
【００３９】
充填塔における重金属吸着実験。
【００４０】
（１）試料の調整：茨城県霞ヶ浦の底泥を酸処理によって重金属を溶出して重金属分析を実施し、濃度の低い重金属については添加してそれぞれの初濃度をほぼ１０ｍｇ／Ｌになるように調整した。なお、この水溶液のｐＨは１．８であった。
【００４１】
（２）吸着カラムの調整：本発明に係るキレート剤（CA-PEI）２０gを充填した３本のカラムを直列に連結し、カラム最上部より試料液を流速０．５ｍｌ／ｍｉｎの下降流で供給した。各カラムの容積は２０ｍＬであり、１カラム当たりの液滞留時間は４０である。また、各カラムの連結部分には試料採取部を設けて、吸着実験時の濃度変化を求めた。
【００４２】
この実験で得られた各重金属 (Cr, Cd, Cu, Ni, Pb, Zn)の破過曲線を図５〜図１０にそれぞれ示した。なお、図５〜１０の横軸は破過時間、縦軸はカラム出口濃度と入り口濃度の比(ｃｆ／Ｃｉ)である。破過時間を、カラム出口濃度と入り口濃度の比(ｃｆ／Ｃｉ)が０．１に達した時間とすると、おおむね１０〜１２時間である。なお、底泥から大量に溶出するアルミニウム（Aｌ）、鉄（Fe）の初濃度はそれぞれ３１７,２６３ｍｇ／Ｌであったが、これらの破過時間はそれぞれ１３時間、１６時間以上と良好に吸着された。
【実施例５】
【００４３】
比較例であるキトサンを基材とした重金属キレート剤との六価クロム（Cr(VI)）吸着性能の比較（回分実験）。
【００４４】
比較対象のキトサンを基材とした重金属キレート剤（以下、「比較例キレート剤」と称する。）として、市販のキレート剤キトパールCS-03を選択した。なお、このキトパールCS-03は、キトサンを基材とした優れた重金属キレート剤として知られている。この市販キレート剤と本発明に係るCA-PEIキレート剤の六価クロム（Cr(VI)）吸着性能を比較検討することにより、本発明に係るCA-PEIキレート剤の特徴をさらに明らかにした。
【００４５】
CA-PEIキレート剤と比較例キレート剤０．１５ｇをそれぞれｐＨ２、初濃度 １０ｍｇ／Ｌの六価クロム（Cr(VI)）水溶液１５０ｍＬに添加し、振とう機にかけて回分吸着実験を行い、ＩＣＰ分析によって全クロム（Cr）を、またdiphenyl carbazide法によって六価クロム（Cr(VI)）の経時変化を測定した。CA-PEIキレート剤の調整に際しては、アルギン酸の濃度を１．５,２．０,２．５,３．０％と変え、滴下法によって直径２〜３ｍｍのゲルビーズと、２％アルギン酸でスプレイ法によって直径０．５ｍｍ程度の微小ゲルビーズを作製した。
【００４６】
両キレート剤の実験結果を図１１に示した。この図１１から明らかなように、滴下法で調整したCA-PEIキレート剤の吸着速度は、アルギン酸濃度の影響を顕著に受け、１．５％アルギン酸の場合にキトパールの吸着速度と同等の値を示した。アルギン酸濃度の減少に伴ってゲルビーズの孔径が大きくなり、内部拡散抵抗が減少するためと考えられる。
【００４７】
また、スプレイ法で調整した２％アルギン酸CA-PEIキレート剤の吸着速度もキトパールと同等の吸着速度を示し、微小化の効果の大きいことを示している。CA-PEIキレート剤の吸着速度は、アルギン酸濃度とビーズの粒子径を選択することによって、市販の比較例キレート剤に匹敵するものを調整できることが明らかである。
【００４８】
一方、この図１１より、本発明に係るCA-PEIキレート剤は、市販の比較例キレート剤に無い機能を有することも明らかとなった。市販の比較例キレート剤を用いた場合、吸着によって全クロム（Cr）の濃度は急激に減少するが、時間の経過に伴って再び増加している。一方、本発明に係るCA-PEIキレート剤では、このような“より戻し現象”は見られず、吸着された六価クロム（Cr(VI)）は確実に捕捉されている。
【００４９】
この“より戻し現象”は、比較例キレート剤（キトパールCS-03）に吸着された六価クロム（Cr(VI)）が三価クロム（Cr(III)）に還元されて溶出したことに起因している。“より戻り”後の水中には、六価クロム（Cr(VI)）は存在せず、全クロム（Cr）は三価クロム（Cr(III)）であること、またこの吸着実験中における比較例キレート剤（キトパールCS-03）の色の変化からもこのことが容易に推定される。
【００５０】
即ち、未使用の比較例キレート剤（キトパールCS-03）は白色であるが、六価クロム（Cr(VI)）の吸着によって黄色に変化し、時間の経過によって色が消失した。一方、本発明に係るCA-PEIキレート剤においても吸着した六価クロム（Cr(VI)）の三価クロム（Cr(III)）への変化は起こるが、この陽イオンである三価クロム（Cr(III)）はアルギン酸のカルボキシル基によって捕捉され、水中に溶出することは無い。
【００５１】
これらの様子はゲルビーズの色の変化によっても観察できる。即ち、六価クロム（Cr(VI)）の吸着によって一旦は黄色に変化し、ついで三価クロム（Cr(III)）の緑色に変わる。これらの事実は、アミノ基を有する窒素型キレート剤は、低ｐＨ領域ではアミノ基がプロトン化されており陰イオンの六価クロム（Cr(VI)）をイオン結合で捕捉するが、還元によって生じる陽イオンの三価クロム（Cr(III)）に対しては全く無力である。窒素型―酸素型ハイブリッド型の本発明に係るキレート剤では、酸素型リガンドが低ｐＨ領域においても陽イオンの捕捉能力を保持しており、窒素型リガンドの欠点を補っている。
【実施例６】
【００５２】
市販の比較例キレート剤（キトパールCS-03）との六価クロム（Cr(VI)）性能の比較実験（カラム吸着実験）。
【００５３】
湿潤タイプの比較例キレート剤（キトパールCS-03）と本発明に係るCA-PEIキレート剤２０ｇをそれぞれ内径１６ｍｍ、充填容積５ｍＬのカラム３本に充填し、六価クロム（Cr(VI)）水溶液（濃度５ｍｇ／Ｌ、ｐＨ２）を１５ｍＬ/ｈ（滞留時間１時間）で流入させ、カラム出口での全クロム（Cr）、六価クロム（Cr(VI)）を測定した。なお、４２０ｍＬを供給した後（２８時間後）から、供給速度を３０ｍＬ／ｈ（滞留時間３０分）に増加させた。
【００５４】
これらの破過曲線を図１２に示した。回分実験（実施例５）で明らかになった本発明に係るキレート剤（CA-PEI）の優位性は、この破過曲線にも顕著に現れている。本発明に係るキレート剤は、キレート剤容積の１００倍の六価クロム（Cr(VI)）水溶液を処理しても未だ破過には至らず、市販の比較例キレート剤よりも優れた性能を示した。
【実施例７】
【００５５】
本発明に係るキレート剤が充填塔で利用されることを想定して、乾燥処理を施した本発明に係るキレート剤の重金属捕捉能力が向上するか否かについての検証実験を行った。
【００５６】
当該キレート吸着剤の実際的な利用は、一般は充填塔で行われる。この充填塔の単位容積あたりの吸着能力を高めるためには、吸着剤の容積を下げることが極めて有効であると考えられる。そこで、ポリエチレンイミン（ＰＥＩ）をアルギン酸カルシウム（CA）で固定化したビーズ容積の大半は水であるため、これを乾燥させることによって充填塔単位容積あたりの吸着能を高めることを試みた。その結果、減圧乾燥によって前記ビーズ容積は８７．５％に、質量では９０％の減少が達成された。
【００５７】
続いで、乾燥させたキレート剤（PEI-CA）の吸着量および吸着速度特性を明らかにするため下記の実験をさらに実施した。六価クロム（Cr(VI)）１０．４ｍｇ／Ｌ、ｐＨ１．８の水溶液を２５℃、５０℃に調整し、これに湿潤基準で０．１、０．２５、０．５ｇの湿潤CA-PEI及び乾燥CA-PEIを添加して、２時間の懸濁吸着処理を行った。その結果を図１３に示した。
【００５８】
この図１３（表）に示された結果から、乾燥CA-PEIは、湿潤 CA-PEIと同等の吸着能を有しており、さらに５０℃においても膨潤することなく安定した形状を維持した。このことから、乾燥CA-PEIを充填したカラムの吸着容量は、湿潤CA-PEIを充填した場合に比して８倍に増大される。また、吸着速度は、図１４で示されるように、乾燥によって担体内部の拡散抵抗が増加して若干の低下は見られたが実用的に大きな問題ではないものと考えられる。
【産業上の利用可能性】
【００５９】
本発明に係る重金属捕捉用キレート剤は、大量の土壌（例えば、浚渫土）の重金属処理に特に適している。特に、乾燥処理を施したものは、カラム充填塔における利用に好適である。
【図面の簡単な説明】
【００６０】
【図１】実施例１に係る実験結果を示す図（ハイブリッド吸着剤 (CA-PEI) とアルギン酸CaのCr(III)に対する吸着等温吸着曲線）である。
【図２】実施例２に係る実験結果を示す図（低pH領域（＜ｐＨ２）におけるハイブリッド吸着剤(CA-PEI)によるCr(VI)の吸着、初期六価クロムCr(VI) 濃度：１０ｍｇ／Ｌ)である。
【図３】低ｐＨ領域における六価クロム（Cr(VI)）の吸着機構を示す図（低ｐＨ領域においてポリエチレンイミンの六価クロムイオン（Ｃｒ２Ｏ７２−）の吸着機構、及びカルシウム-アルギン酸が六価クロムイオン（Ｃｒ２Ｏ７２−）を捕捉できない機構を模式的に示す図）である。
【図４】実施例３（本発明に係るキレート剤の各種重金属に対する捕捉（吸着）効果検証実験）に係る実験結果を示す図（グラフ）である。
【図５】実施例４に係る実験で得られたクロム(Cr)の破過曲線を示す図（グラフ）である。
【図６】実施例４に係る実験で得られたカドミウム（Cd）の破過曲線を示す図（グラフ）である。
【図７】実施例４に係る実験で得られた銅（Cu）の破過曲線を示す図（グラフ）である。
【図８】実施例４に係る実験で得られたニッケル（Ni）の破過曲線を示す図（グラフ）である。
【図９】実施例４に係る実験で得られた鉛（Pb）の破過曲線を示す図（グラフ）である。
【図１０】実施例４に係る実験で得られた亜鉛（Zn）の破過曲線を示す図（グラフ）である。
【図１１】実施例５に係る実験（比較例であるキトサンを基材とした重金属キレート剤との六価クロム（Cr(VI)）吸着性能の比較回分実験）の結果を示す図（グラフ）である。
【図１２】実施例６に係る実験（市販の比較例キレート剤（キトパールCS-03）との六価クロム（Cr(VI)）性能の比較実験（カラム吸着実験））の結果を示す図（グラフ）である。
【図１３】実施例７に係る実験（乾燥処理を施した本発明に係るキレート剤の重金属捕捉能力向上を検証する実験）の結果を示す図（表）である。
【図１４】実施例７に係る実験（湿潤Ca-PEI（●dried resin）と乾燥Ca-PEI（◆dried resin）による六価クロム（Cr(VI)）の吸着速度比較実験）の結果を示す図（グラフ）である。
【図１】
2007044606.tif 000004
【図２】
2007044606.tif 000005
【図３】
2007044606.tif 000006
【図４】
2007044606.tif 000007
【図５】
2007044606.tif 000008
【図６】
2007044606.tif 000009
【図７】
2007044606.tif 000010
【図８】
2007044606.tif 000011
【図９】
2007044606.tif 000012
【図１０】
2007044606.tif 000013
【図１１】
2007044606.tif 000014
【図１２】
2007044606.tif 000015
【図１３】
2007044606.tif 000016
【図１４】
2007044606.tif 000017